(57)【要約】【課題】低コストで燃焼性が自己消火性でかつ低通気度を有する自動車安全装置の一つであるエアバッグ用織物を提供すること。【解決手段】ポリウレタン系樹脂、アクリル系樹脂、ポリエステル系樹脂およびポリアミド系樹脂よりなる群から選択される少なくとも１種の熱可塑性合成樹脂が、乾燥後の質量で０．１〜１５ｇ／ｍ２の付着量で少なくとも片面に塗布されてなる合成繊維製織物であって、前記織物の１００ｋＰａ差圧下での通気度が０．１０Ｌ／ｃｍ２／ｍｉｎ以下であり、燃焼性が自己消火性であるエアバッグ用織物。【選択図】なし【特許請求の範囲】
【請求項１】
熱可塑性合成樹脂が少なくとも片面に塗布されてなる合成繊維製織物であって、前記織物の１００ｋＰａ差圧下での通気度が０．１０Ｌ／ｃｍ２／ｍｉｎ以下であり、燃焼性が自己消火性であることを特徴とするエアバッグ用織物。
【請求項２】
熱可塑性合成樹脂の付着量が、乾燥後の質量で０．１〜１５ｇ／ｍ２であることを特徴とする請求項１に記載のエアバッグ用織物。
【請求項３】
熱可塑性合成樹脂が、ポリウレタン系樹脂、アクリル系樹脂、ポリエステル系樹脂およびポリアミド系樹脂よりなる群から選択される少なくとも１種の樹脂であることを特徴とする請求項１または２に記載にエアバッグ用織物。
【請求項４】
熱可塑性合成樹脂が、ポリアミド系樹脂であり、ポリマー中に分子量１００〜５０００のソフトセグメントを有することを特徴とする請求項３に記載のエアバッグ用織物。
【発明の詳細な説明】
【技術分野】
【０００１】
本発明は低コストで、燃焼性が自己消火性でかつ低通気度を有する自動車安全装置の一つであるエアバッグ用織物を提供しようとするものである。
【背景技術】
【０００２】
近年、自動車安全部品の一つとして急速に装着率が向上しているエアバッグは、自動車の衝突事故の際、衝撃をセンサーが感知し、インフレーターから高温、高圧のガスを発生させ、このガスによってエアバッグを急激に展開させて、運転者や同乗者の身体が衝突した方向へ飛び出した際、特に頭部がハンドル、フロントガラス、ドアガラス等に衝突することを防止し保護するものである。従来、エアバッグにはクロロプレン、クロルスルフォン化オレフィン、シリコーンなどの合成ゴムを被覆したコーティング織物が、耐熱性、空気遮断性（低通気度）、難燃性が高いという理由により使用されてきた。
【０００３】
しかしながら、これらの合成ゴムをコーティングした織物は織物の重量が増加し、また柔軟性が満足できるものではなく製造コストも高いため、エアバッグ用織物として使用するには不具合な点が多かった。また燃焼性においても自己消火性を達成できず、改善が求められている。
【０００４】
コーティング塗布量を変更することは従来から知られており、改良されてはいるが、通気性・燃焼性などに関しては満足できるレベルになく、改善が求められている。（例えば、特許文献１参照。）
【特許文献１】特開平５−１６７５３号公報
【０００５】
一方、軽量で良好な収納性を有するコーティングを施さないノンコートエアバッグ用織物を使用したノンコートエアバッグが主流になっている。（例えば、特許文献２参照。）しかし、サイドエアバッグの様に乗員との距離が近いエアバッグではより高速な展開性能が必要であり、そのためより低通気性能を有するエアバッグ用織物が求められている。
【特許文献２】特開平４−２８１０６２号公報
【０００６】
現在ノンコート織物の特性である軽量、良好な収納性を維持しつつ、難燃性かつより低通気性能や滑脱抵抗力の高いエアバッグ用織物として合成樹脂希釈液での含浸処理が提案されている。（例えば、特許文献３参照。）しかし低通気性能は十分に満足できるものではない。
【特許文献３】特開平１１−２２２７７６号公報
【発明の開示】
【発明が解決しようとする課題】
【０００７】
本発明は、上記従来の方法では解決できていない低コストで、燃焼性が自己消火性でかつ低通気度を有するエアバッグ用織物を提供しようとするものである。
【課題を解決するための手段】
【０００８】
本発明は上記従来の方法では達成できなかった課題を解決するために、次のような構成を有する。即ち、本発明は、以下の構成よりなる。
１．  熱可塑性合成樹脂が少なくとも片面に塗布されてなる合成繊維製織物であって、前記織物の１００ｋＰａ差圧下での通気度が０．１０Ｌ／ｃｍ２／ｍｉｎ以下であり、燃焼性が自己消火性であることを特徴とするエアバッグ用織物。
２．  熱可塑性合成樹脂の付着量が、乾燥後の質量で０．１〜１５ｇ／ｍ２であることを特徴とする上記第１に記載のエアバッグ用織物。
３．  熱可塑性合成樹脂が、ポリウレタン系樹脂、アクリル系樹脂、ポリエステル系樹脂およびポリアミド系樹脂よりなる群から選択される少なくとも１種の樹脂であることを特徴とする上記第１または第２に記載にエアバッグ用織物。
４．  熱可塑性合成樹脂が、ポリアミド系樹脂であり、ポリマー中に分子量１００〜５０００のソフトセグメントを有することを特徴とする上記第３に記載のエアバッグ用織物。
【発明の効果】
【０００９】
本発明では、低コストで燃焼性が自己消火性でかつ低通気度を有する自動車安全装置の一つであるエアバッグ用織物を提供することができる。
【発明を実施するための最良の形態】
【００１０】
以下、本発明を詳細に説明する。
本発明において、合成繊維としては特に素材を限定するものではないが、特にナイロン６６、ナイロン６、ナイロン４６、ナイロン１２等の脂肪族ポリアミド繊維、アラミド繊維のような芳香族ポリアミド繊維、ポリエチレンテレフタレート、ポリトリメチレンテレフタレートやポリブチレンテレフタレートなどのポリエステル繊維が使用される。他には全芳香族ポリエステル繊維、ポリパラフェニン・ベンゾビス・オキサゾール繊維（ＰＢＯ繊維）、超高分子量ポリエチレン繊維、ポリフェニレンサルファイド繊維、ポリエーテルケトン繊維等が挙げられる。ただし、経済性を勘案するとポリエステル繊維、ポリアミド繊維が特に好ましい。またこれらの繊維はその一部または全部が再利用された原材料より得られるものでもよい。また、これらの合成繊維には原糸製造工程や後加工工程での工程通過性を向上させるために、各種添加剤を含有していても何ら問題はない。例えば、酸化防止剤、熱安定剤、平滑剤、帯電防止剤、増粘剤、難燃剤等である。また、この合成繊維は原着糸や製糸後染色したものであっても何ら問題はない。また、単糸の断面は通常の丸断面の他、異形断面のどのようなものであっても何ら差し支えない。合成繊維は、マルチフィラメント糸として製織されることが破断強度、破断伸度などの観点などから好ましい。
【００１１】
本発明において、製織方法は特に限定するものではないが、織物物性の均一性を勘案すると平織りが良い。使用する糸は、経糸・緯糸は単一でなくてもよく、例えば太さや糸本数、繊維の種類が異なっても何ら差し支えはない。織機は、エアージェットルーム、レピアルーム、ウォータージェットルーム等特に限定するものではない。
【００１２】
本発明における織物は、例えば、公知の方法で製織した織物に、熱可塑性合成樹脂を塗布することによって製造される。既存のエアバッグ用コート剤としては、熱硬化性シリコーン樹脂が広く使用されているが、硬化のための十分な熱量が必要であるためにコストが上昇するため、本発明においては熱可塑性樹脂を用いることが必須である。塗布の方法については特に限定されるものではなく、公知の方法を用いることができるが、コスト面や塗工後の織物柔軟性を勘案するとナイフコーティングを用いることが好ましい。
【００１３】
本発明において、織物に塗布する熱可塑性合成樹脂としては、ポリウレタン系樹脂、アクリル系樹脂、ポリエステル系樹脂およびポリアミド系樹脂を使用することができるが、分子量１００〜５０００のソフトセグメントを含むポリアミド系樹脂を用いることが好ましい。より好ましくは、分子量３００〜３０００である。分子量が１００より小さいと塗布後の織物柔軟性が乏しくなりやすいのであまり好ましく無く、分子量が５０００より大きいと燃焼性の観点からあまり好ましくない。ここでソフトセグメントとしては、ポリオール全体を指すが、特に線状ポリアルキレングリコールのアミノ変性体が好ましく、より好ましくはポリエチレングリコール、ポリプロピレングリコール、ポリテトラメチレングリコール又はポリブチレングリコールのアミノ変性体である。ソフトセグメントはポリマー中のモル比でポリアミド樹脂に対して２５〜５０％であることが好ましい。２５％未満では塗布後の織物の柔軟性が乏しくなりやすく、通気度が上昇しやすいのであまり好ましくない。５０％を超えると燃焼性の観点からあまり好ましくない。またこれらの熱可塑性合成樹脂には、目的となる性能に影響を及ぼさない範囲で劣化防止剤、無機フィラー、着色剤等の添加剤を混合して用いてもよい。
【００１４】
本発明において、熱可塑性合成樹脂を塗布してなる該織物の１００ｋＰａ差圧下での通気度が０．１０Ｌ／ｃｍ２／ｍｉｎ以下であることが好ましく、該織物の燃焼性が自己消火性であることが好ましい。通気度は１００ｋＰａ差圧下で０．０５Ｌ／ｃｍ２／ｍｉｎ以下がより好ましく、更に好ましくは０．０２Ｌ／ｃｍ２／ｍｉｎ以下である。１００ｋＰａ差圧下での通気度が０．１０Ｌ／ｃｍ２／ｍｉｎより高いとエアバッグとしたときの乗員拘束性能を満足できないため好ましくない。
【００１５】
本発明において、熱可塑性合成樹脂の乾燥後に質量は０．１−１５ｇ／ｍ２が好ましく、より好ましくは、１．０−１０ｇ／ｍ２であり、更に好ましくは１．０−５．０ｇ／ｍ２である。乾燥後の質量とは、塗布し乾燥した後の質量をＪＩＳ  Ｌ１０９６  ８．４．２により測定した値から、塗布前の質量を同じくＪＩＳ  Ｌ１０９６  ８．４．２により測定した値を減算により求めたものである。０．１ｇ／ｍ２より少ないと、通気度が大きくなりやすくあまり好ましくなく、１５ｇ／ｍ２より多いと柔軟性が損なわれやすくなるとともに、コストが上昇するためあまり好ましくない。
【００１６】
本発明において、燃焼性は自己消火性を達成することが好ましい。ここでの自己消火性とは、ＪＩＳ−Ｄ１２０１で規定される区分であり、Ａ標線に達するまでに消火したもの又は５０ｍｍ以内に消火し、しかも６０秒以内に消火したもののことである。ここで燃焼性はエアバッグ用織物に求められる最も基本的な特性であり、本特性が自己消火性であることは、安全性面から非常に好ましいことである。自己消火性のうちより好ましくは、Ａ標線に達するまでに消火することである。
【実施例】
【００１７】
次に実施例により、本発明をさらに詳しく説明する。なお、実施例中における各種評価は、下記の方法に従い行った。
燃焼性：ＦＭＶＳＳＮｏ．３０２水平法。燃焼性区分はＪＩＳ  Ｄ１２０１を使用。
通気度：１００ｋＰａ圧力下での通気度を高圧通気度測定機（ＯＥＭシステム（株）製）を用いて測定した。
【００１８】
（実施例１）
総繊度が３５０ｄｔｅｘ、１０８フィラメントのポリアミド６６マルチフィラメント糸を平織りにてウォータージェットルームにて製織後、沸水にて収縮加工し、１１０℃で乾燥仕上げをし、経密度５９本／２．５４ｃｍ、緯密度５９本／２．５４ｃｍの織物を得た。この織物にポリアミド６とポリエチレングリコール-プロピルアミン付加物（分子量６
００）とアジピン酸がモル比で２．５：１：１となる様調整したポリマーを固形分２５％の水系樹脂として調整し、ナイフコートにて塗布し、乾燥後の樹脂量を４ｇ／ｍ２にした織物の特性を評価し表１に示した。
【００１９】
（実施例２）
総繊度が３５０ｄｔｅｘ、１０８フィラメントのポリアミド６６マルチフィラメント糸を平織りにてウォータージェットルームにて製織後、沸水にて収縮加工し、１１０℃で乾燥仕上げをし、経密度５９本／２．５４ｃｍ、緯密度５９本／２．５４ｃｍの織物を得た。この織物にポリアミド６とポリエチレングリコール-プロピルアミン付加物（分子量１
５００）とアジピン酸がモル比で２．５：１：１となる様調整したポリマーを固形分２５％の水系樹脂として調整し、ナイフコートにて塗布し、乾燥後の樹脂量を７ｇ／ｍ２にした織物の特性を評価し表１に示した。
【００２０】
（実施例３）
総繊度が３５０ｄｔｅｘ、１０８フィラメントのポリアミド６６マルチフィラメント糸を平織りにてウォータージェットルームにて製織後、沸水にて収縮加工し、１１０℃で乾燥仕上げをし、経密度５９本／２．５４ｃｍ、緯密度５９本／２．５４ｃｍの織物を得た。この織物にポリアミド６とポリエチレングリコール-プロピルアミン付加物（分子量６
００）とアジピン酸がモル比で２．５：１：１となる様調整したポリマーを固形分１０％の水系樹脂として調整し、含浸処理して乾燥後の樹脂量を７ｇ／ｍ２にした織物の特性を評価し表１に示した。
【００２１】
（実施例４）
総繊度が４７０ｄｔｅｘ、７２フィラメントのポリアミド６６マルチフィラメント糸を使用し、仕上げ密度が経密度４６本／２．５４ｃｍ、緯密度４６本／２．５４ｃｍであり、樹脂量が異なること以外は実施例１と同様である織物の特性を評価し表１に示した。
【００２２】
（実施例５）
仕上げ密度が経密度５４本／２．５４ｃｍ、緯密度５４本／２．５４ｃｍであり、樹脂量が異なること以外は実施例４と同様である織物の特性を評価し表１に示した。
【００２３】
（比較例１）
総繊度が３５０ｄｔｅｘ、１０８フィラメントのポリアミド６６マルチフィラメント糸を平織りにてウォータージェットルームにて製織後、沸水にて収縮加工し、１１０℃で乾燥仕上げをし、経密度５９本／２．５４ｃｍ、緯密度５９本／２．５４ｃｍの織物を得た。この織物にポリアミド６とポリエチレングリコール-プロピルアミン付加物（分子量６
０００）とアジピン酸がモル比で２．５：１：１となる様調整したポリマーを固形分２５％の水系樹脂として調整し、ナイフコートにて塗布し、乾燥後の樹脂量を４ｇ／ｍ２にした織物の特性を評価し表１に示した。
【００２４】
（比較例２）
総繊度が３５０ｄｔｅｘ、１０８フィラメントのポリアミド６６マルチフィラメント糸を平織りにてウォータージェットルームにて製織後、沸水にて収縮加工し、１１０℃で乾燥仕上げをし、経密度５９本／２．５４ｃｍ、緯密度５９本／２．５４ｃｍの織物を得た。この織物にポリアミド６とポリアミド６６の共重合ポリマーを固形分２５％の水系樹脂として調整し、ナイフコートにて塗布し、乾燥後の樹脂量を４ｇ／ｍ２にした織物の特性を評価し表１に示した。
【００２５】
【表１】
2008013897.tif 000002
【００２６】
ここでの自己消火性は全てＡ標線に達するまでに消火した。
【００２７】
実施例１〜５は、比較例１〜２に対して、燃焼性が自己消火性で、低通気度を有する自動車安全装置の一つであるエアバッグ用織物と言える。
【産業上の利用可能性】
【００２８】
本発明のエアバッグ用織物は、燃焼性が自己消火性でかつ低通気度を有し、自動車安全装置の一つであるエアバッグ用途に利用することができ、産業界に寄与することが大である。